(57)【特許請求の範囲】
【請求項１】
農業ハウスに展張した農業用フィルムを押さえるためのハウスバンドであって、幅が５０ｍｍ以上であり、長尺方向の引張破断強度が１２００ｋｇ／ｃｍ2 以上の、少なくとも長尺方向に延伸処理が施された多層構造を有するポリオレフィン系延伸フィルムであり、該多層構造を有するポリオレフィン系延伸フィルムが、少なくとも、農業用フィルムに密着する側の外層になる第１の層と、第２の層を有してなり、第１の層は、密度が０. ９３０ｇ／ｃｍ3 以下の直鎖状低密度ポリエチレン、高圧法低密度ポリエチレン、又はその混合物を主成分とする層であり、第２の層は、（ａ）ポリプロピレン、密度が０．９６５ｇ／ｃｍ3 以下の高密度ポリエチレン、又はその混合物からなる樹脂と、（ｂ）密度が０. ９３０ｇ／ｃｍ3 以下の直鎖状低密度ポリエチレン、高圧法低密度ポリエチレン、又はその混合物からなる樹脂、との混合樹脂を主成分とする層であることを特徴とする農業ハウス用ハウスバンド。
【請求項２】
該多層構造のポリオレフィン系延伸フィルムの少なくとも一層に光安定剤及び／又は紫外線吸収剤を含有してなることを特徴とする請求項１記載の農業ハウス用ハウスバンド。
【請求項３】
該第１の層が、両外層に設けられていることを特徴とする請求項１又は２記載の農業ハウス用ハウスバンド。
【請求項４】
該第１の層、該第２の層、粘着層をこの順に積層した２枚の多層半体が、それぞれの粘着層どうしが貼り合わされてなり、両外層に第１の層が配されていることを特徴とする請求項１ないし請求項３のいずれかの項に記載の農業ハウス用ハウスバンド。
【請求項５】
該農業用フィルムが、ポリオレフィン系農業用フィルムであることを特徴とする請求項１ないし請求項４のいずれかの項に記載の農業ハウス用ハウスバンド。
【発明の詳細な説明】
【０００１】
【発明の属する技術分野】
本願発明は、農業ハウスに張設する農業用フィルムを押さえるためのハウスバンドに関する発明であり、特にポリオレフィン系農業用フィルムを用いた農業ハウスに適用することにより、農業フィルムの擦れ破れの発生等を防止するハウスバンドに関する発明である。
【０００２】
【従来の技術】
従来より、塩化ビニル系樹脂などからなる農業用フィルムを金属パイプ等により構築された骨組みパイプの外側に被覆張設した農業ハウスにおいて、強い風雨により農業用フィルムが吹き飛ぶことを防止するために、図１に示すように、アーチ状骨組み（２）と横方向骨組み（３）の上に展張された農業用フィルム（４）の上から、複数本のハウスバンド（１）を、アーチ状パイプ骨組み（２）の間に、それと平行になるよう掛け渡し、ハウスバンドの両端を農業ハウスの両側面下部で固定して農業用フィルムを押さえることが行われていた。
【０００３】
従来、かかるハウスバンド（１）としては、通常、例えば図３に示すように、両端部にワイヤーや強度フィラメント（５）を入れ込んでなる黒色バンド状の硬質プラスチック成形体が一般的に用いられており、かかるハウスバンドは通常その幅が１０ｍｍ前後、最大でも１５ｍｍ程度であって、主にその突出した両端部が農業用フィルムと線接触し、農業用フィルムを押さえる役割を発揮するものである。
【０００４】
ところで近年、非塩ビを求める風潮から、塩化ビニル系樹脂からなる農業用フィルムに代わり、ポリオレフィン系樹脂からなる農業用フィルムを用いた農業ハウスが適用されはじめている。
しかし、ポリオレフィン系樹脂からなる農業用フィルムは、従来の塩化ビニル系樹脂からなる農業用フィルムに比べ、摩擦係数が高く、強度、特に耐摩擦強度が弱いという弱点を有している。そのため、図１に示す農業ハウスの横方向の骨組み金属パイプ（３）と、従来のハウスバンド（１）との接点（４’）において挟まれた農業用フィルムの部分において、擦れが生じ、農業用フィルムが白化し擦れ破れが生じることにより、その部分から農業用フィルムが破れるという問題が生じていた。
【０００５】
そのため、ポリオレフィン系樹脂を用いた農業用フィルムを適用した農業ハウスにおいては、ハウスバンドを適用しない方法を採用するなどしている。
しかしながら、強風にさらされる地域などでは、やはり、ハウスバンドを適用しない農業ハウスのフィルム吹き飛びは問題であり、こすれ破れの生じない方法で農業用ハウスのフィルム押さえをする方法が望まれていた。
【０００６】
また、従来の黒色硬質プラスチックバンドでは、耐候性を付与するために黒色に着色したものが主であったが、幅が狭いにせよ、農業ハウスの一部を遮光するため、３〜４％程度光線透過率が低下するという問題があった。また、従来のハウスバンドは硬いために、ハウス両側面下部においてプラスチックバンドを結び固定することが容易でないという問題があった。
【０００７】
【発明が解決しようとする課題】
すなわち本願発明の目的は、農業ハウスに展張されるポリオレフィン系樹脂等からなる農業用フィルムを、こすれ破れ等を発生させない方法で良好にフィルム押さえをするためのハウスバンドを提供することにある。また、耐候性を保持するとともに、光線透過率が低下せず、また、結び固定が容易なハウスバンドを提供することにある。
【０００８】
【課題を解決するための手段】
かかる課題を解決するため、本発明者等は鋭意検討した結果、従来の端部にワイヤー等を入れ込んでなる黒色硬質プラスチックバンドに代えて、極めて幅広で、かつ、柔軟性が高く、多層構造を長尺方向に延伸することにより長尺方向の引張破断強度を一定以上にしたポリオレフィン系延伸フィルムをハウスバンドとして用いることにより、従来の問題点であった、強い風雨時の農業用フィルムの摩擦による擦れ破れを生じずに、しかも農業用フィルムへのフィット感が良好で、面接触により農業用フィルムを十分押さえることができるハウスバンドが提供できることを見いだし、本発明に到達したものである。
【０００９】
すなわち、本発明の要旨は、農業ハウスに展張した農業用フィルムを押さえるためのハウスバンドであって、幅が５０ｍｍ以上であり、長尺方向の引張破断強度が１２００ｋｇ／ｃｍ2 以上の、少なくとも長尺方向に延伸処理が施された多層構造を有するポリオレフィン系延伸フィルムからなることを特徴とする農業ハウス用ハウスバンドにあり、更に好ましくは、それぞれ、該多層構造のポリオレフィン系延伸フィルムの少なくとも一層に光安定剤及び／又は紫外線吸収剤を含有してなることを特徴とする農業ハウス用ハウスバンド、該多層構造を有するポリオレフィン系延伸フィルムが、少なくとも、農業用フィルムに密着する側の外層になる第１の層と、第２の層を有してなり、第１の層は、密度が０. ９３０ｇ／ｃｍ3 以下の直鎖状低密度ポリエチレン、高圧法低密度ポリエチレン、又はその混合物を主成分とする層であり、第２の層は、（ａ）ポリプロピレン、密度が０．９６５ｇ／ｃｍ3 以下の高密度ポリエチレン、又はその混合物からなる樹脂と、（ｂ）密度が０. ９３０ｇ／ｃｍ3 以下の直鎖状低密度ポリエチレン、高圧法低密度ポリエチレン、又はその混合物からなる樹脂、との混合樹脂を主成分とする層であることを特徴とする農業ハウス用ハウスバンド、該第１の層が、両外層に設けられていることを特徴とする農業ハウス用ハウスバンド、該第１の層、該第２の層、粘着層をこの順に積層した２枚の多層半体が、それぞれの粘着層どうしが貼り合わされてなり、両外層に第１の層が配されていることを特徴とする農業ハウス用ハウスバンド、該農業用フィルムが、ポリオレフィン系農業用フィルムであることを特徴とする農業ハウス用ハウスバンド、にある。
【００１０】
【発明の実施の形態】
以下、本発明を詳細に説明する。
図２に本願発明のハウスバンド（６）を農業ハウスに適用した概略図を示し、図４には本願発明のハウスバンドを示した概略図、図５には、本願発明のハウスバンドの好適な態様の一つの断面図を示している。
【００１１】
本願発明におけるハウスバンド（６）は、少なくとも長尺方向に延伸処理が施された多層構造を有するポリオレフィン系延伸フィルムからなることを一つの特徴とする。
該多層構造としては、少なくとも第１の層（７）と第２の層（８）とからなり、第１の層（７）が、少なくともハウスバンドの農業用フィルムに密着する側の外層になるように設けられる。尚、ハウスバンドのいずれの面が農業用フィルムに密着する側となっても良いように、第１の層（７）が、フィルムの両外層に設けられる３層以上の態様が好ましい。
【００１２】
かかる第１の層（７）としては、密度が０. ９３０ｇ／ｃｍ3 以下の直鎖状低密度ポリエチレン、または高圧法低密度ポリエチレン、またはその混合物を主成分とする層が挙げられ、特に直鎖状低密度ポリエチレンを用いることが好ましい。この第１の層を設けることで、高い強度を有しつつ、かつ、農業用フィルムとのフィット感を向上させ、摩擦発生を低減し、更に透明性が良好なので、ハウス内への高い光線透過率を可能とする。尚、ポリエチレンの密度は、０. ９３０ｇ／ｃｍ3 以下、好ましくは０．９００ｇ／ｃｍ3 以上０．９３０ｇ／ｃｍ3 以下とすることが良く、この値が大きすぎると、透明性が低下する傾向がある。尚、第１の層の特性を損なわない範囲で、他の樹脂を混合しても良い。
【００１３】
一方、第２の層（８）としては、（ａ）ポリプロピレン、密度が０．９６５ｇ／ｃｍ3 以下の高密度ポリエチレン、又はその混合物と、（ｂ）密度が０. ９３０ｇ／ｃｍ3 以下の直鎖状低密度ポリエチレン、高圧法低密度ポリエチレン、又はその混合物とからなる混合樹脂を主成分とする層が挙げられる。好ましくは該混合樹脂のうち、（ａ）のポリプロピレン及び／又は密度が０．９６５ｇ／ｃｍ3 以下の高密度ポリエチレンの含有量が１０〜９０％であることが好ましい。この比率が小さいと、クリープ性、材料強度が低下する傾向にあり、一方大きすぎると透明性が低下する傾向にある。
【００１４】
又、（ａ）で用いるポリプロピレンは、エチレン含有量が１０％以下のものが好ましく、全くエチレンを含有しないものであってもよい。又、用いる高密度ポリエチレンは、メルトインデックスが５．０以下であるものが好ましい。尚、より高い強度を達成するためには、高密度ポリエチレンを用いる方が好ましい。
【００１５】
（ｂ）で用いる直鎖状低密度ポリエチレン又は低密度ポリエチレンのいずれか又は両方は、いずれも密度は０．９３０ｇ／ｃｍ3 以下、好ましくは０．９００ｇ／ｃｍ3 以上０．９３０ｇ／ｃｍ3 以下が好ましく、大きすぎると、透明性や、強度が低下する傾向にある。
【００１６】
（ａ）又は（ｂ）において用いられる直鎖状低密度ポリエチレンとしては、いわゆるメタロセン系触媒により製造されたメタロセンポリエチレンを用いることが、高強度を達成する上で好ましい。
この第２の層は、ハウスバンド特性として必要な、引張りに対する強度を高めるとともに、適度なクリープ性を与える作用があるので、全体の層の厚さに対し、第２の層の厚さが３０〜９０％であることが好ましい。内層の厚さが少なすぎると、強度、クリープ性が低下し、多すぎても強度が低下し、透明性が低下する傾向があるからである。尚、第２層の特性を損なわない範囲で、この他の樹脂を混合しても良い。
【００１７】
本発明の多層構造フィルムは、第１層（７）と第２層（８）が１層ずつあるもの、第１層と第２層がそれぞれ複数層あるもの、また、他の異なる層を有しているものでもかまわないが、好ましくは、両外層が第１層からなり、内部が第２層である３層構造からなる態様、又は、第１層、第２層、他の層、第２層、第１層と積層された５層以上の構造からなる態様が挙げられる。
【００１８】
特に、製造容易性の点と、より高強度のハウスバンドを達成する点から、図５に示すように、第１層（７）と第２層（８）を少なくとも有する多層半体（１０）をそれぞれ、押し出し成形法等により製造、延伸した後、２つの多層半体を、第１層が両外層になるよう貼り合わせて製造する方法が好適な製造法として挙げられる。
【００１９】
貼り合わせ方法としては、任意の方法を適用できるが、例えば多層半体の成形直後の圧接などにより行える。従って、図５に示すように、多層半体（１０）の第１層が設けられたのとは反対の面に、粘着層（９）を予め積層成形して、すなわち、第１層（７）、第２層（８）、粘着層（９）をこの順に積層した多層半体（１０）を製造してなり、かかる粘着層（９）同士が貼り合わされる様に貼り合わせる方法が簡便で好ましい。
【００２０】
かかる粘着層（９）としては、第２層との密着性を備えかつある程度の強度を担保する必要があるため、例えば密度が０．８９０ｇ／ｃｍ3 以上０．９２０ｇ／ｃｍ3 以下の超低密度ポリエチレンを主成分とする層などが挙げられ、特にいわゆるメタロセン系触媒により製造された線状低密度ポリエチレンを用いることが好ましい。かかる粘着層を設けた場合は、第１の層（７）の厚さ、第２の層（８）の厚さ、粘着層（９）の厚さを、それぞれ１：１〜１０：０．１〜１とする態様が好ましい。
【００２１】
本発明のハウスバンドは、少なくとも上記の第１層及び第２層を積層した多層構造のポリオレフィン系樹脂フィルムを少なくとも長尺方向に延伸することで、ハウスバンド全体の長尺方向のJIS K6783 法による引張破断強度が１２００ｋｇ／ｃｍ2 以上とした多層構造ポリオレフィン系樹脂フィルムを用いることを特徴とする。該引張破断強度が小さすぎると、容易に破断しやすく、ハウスバンドを緊張固定し、農業用フィルムが風雨により吹き飛ぶことを防止するという作用が発揮できない。しかしあまりにも引張破断強度が高すぎると、かえって農業用フィルムの破断を引き起こす可能性があるので、好ましくは１２００ｋｇ／ｃｍ2 以上３０００ｋｇ／ｃｍ2 以下、更に好ましくは１３００ｋｇ／ｃｍ2 以上２８００ｋｇ／ｃｍ2 以下であることが好ましい。
【００２２】
かかる延伸倍率は、延伸前の積層した多層体の厚さと、要求する延伸後の所望の厚さにも関係するが、１．５〜１０倍、好ましくは、３〜８倍であることが望ましい。延伸倍率が低いと、クリープ性が低下し、延伸むらが生じ、透明性も低下する傾向にある。一方、延伸倍率が高すぎると、ハウスバンドの衝撃強度が低下する。延伸は、少なくとも長尺方向へ上記倍率延伸すればよいが、２軸延伸を行うこともできる。しかし２軸延伸だと横裂けが生じやすいので、長尺方向への一軸延伸であることが好ましい。
【００２３】
本発明のハウスバンドの幅方向の幅は、５０ｍｍ以上であることを必要とし、好ましくは６０ｍｍ以上２００ｍｍ以下であることが望ましい。
５０ｍｍ以上と従来のハウスバンドの幅の５倍以上の幅を要するのは、従来のワイヤー入りの黒色硬質プラスチック製ハウスバンドでは、硬くしかも厚い材質であり、かつ主としてワイヤー部分の作用で農業用フィルムを押さえていたのに対し、本発明のハウスバンドは、柔軟性があり、かつ薄い材質であるため、幅広とすることにより農業用フィルムに面接触をして農業用フィルムを押さえる作用を十分発揮させるためである。
【００２４】
本発明のハウスバンドの厚さは、好ましくは、３００μｍ以下、更に好ましくは１５０μｍ以下１０μｍ以上、特に１３０μｍ以下２０μｍ以上が望ましい。薄すぎると引張強度を満足することが困難であり、厚すぎると製造コストの面や取り扱いの面から好ましくないからである。
【００２５】
本発明の更なる特徴としては、本願発明のハウスバンドは、ヘイズ値が２０％以下の透明フィルムであることが挙げられる。従来のハウスバンドに比べ幅が５０ｍｍ以上と幅広であるため、ヘイズ値が２０％以下の透明フィルムとすることにより、ハウス内の作物栽培に与える光線透過率を低下させることのない、良好なハウスバンドを提供することができる。
【００２６】
更に、本願発明のハウスバンドは、炎天下風雨にさらされる農業ハウスに長期間適用されるものであるため、多層構造の少なくとも一層に、光安定剤及び／又は紫外線吸収剤を配合することが好ましい。
光安定剤としては、例えば２，２，６，６−テトラメチルピペリジン単位含有のヒンダードアミン系光安定剤があげられ、具体的には、４−アセトキシ−２，２，６，６−テトラメチルピペリジン、ビス（２，２，６，６−テトラメチル−４−ピペリジル）アジペート、トリス（２，２，６，６−テトラメチル−４−ピペリジル）ベンゼン−１，３，５−トリカルボキシレート等のヒンダードアミン系化合物があげられる。
【００２７】
紫外線吸収剤としては、例えばベンゾトリアゾール系、ベンゾエート系、ベンゾフェノン系、シアノアクリレート系、フェニルサリシレート系等の紫外線吸収剤があげられる。中でも、ベンゾフェノン系紫外線吸収剤および／またはベンゾトリアゾール系紫外線吸収剤が特に好ましい。
光安定剤又は紫外線吸収剤の配合量は、それぞれ樹脂１００重量部あたり、０．１〜５重量部、好ましくは０．２〜３重量部である。
【００２８】
特に好ましい層構成としては、外層である第１層に光安定剤配合し、内層である第２層に紫外線吸収剤を配合する例が挙げられる。
上記のように製造された農業ハウス用ハウスバンドは、金属パイプからなる骨組みの上に農業用フィルムを展張した農業ハウスの農業用フィルムの押さえに用いることができる。
【００２９】
塩化ビニル樹脂からなる農業用フィルムを用いた農業ハウスに適用しても、光線透過率の向上、結び固定の容易性、取り扱い容易性、等の点から良いが、特に、近年、適用数が増加してきている、ポリエチレン系、酢酸ビニル系などのポリオレフィン系の農業用フィルムを適用した農業ハウスにおいて、本願発明のハウスバンドを適用すると、従来のハウスバンドで生じていた、擦れ白化、擦れ破れを生じることがなく、好適に農業用フィルムの押さえが達成できる。
また、結び固定が容易にできるだけでなく、農業用フィルムを固定するためのスプリング止めを利用して、農業用フィルムと共に固定することができ、固定作業が簡単になる。
【００３０】
【実施例】
以下に本発明の実施例を図面を参照して説明するが、本発明はこれらの実施例に限定されるものでない。
以下に示す本発明の多層構造からなるハウスバンドを作成し、比較例の従来のハウスバンドとの比較を行った。
【００３１】
（実施例１）
（ハウスバンドの製造）
図４及び図５に示す本発明の実施例１のハウスバンド（６）は、下記に示す組成の第１層（７）、第２層（８）、粘着層（９）からなる多層半体（１０）をそれぞれ第１層、第２層、粘着層を１：２：１の厚さとなるよう成形し、これら多層半体（１０）を一軸延伸により７倍に延伸したのち、２枚の多層半体（１０）を（９）粘着層同士が中に、第１層（７）が両外層になるように圧着貼り合わせた後、長尺方向が延伸方向となるように幅７０ｍｍに切断し、幅が７０ｍｍで厚さが７０μｍのテープ状の実施例１に用いるハウスバンドを製造した。このハウスバンドの長尺方向の引張破断強度は、１６２０ｇ／ｃｍ3 であった。
【００３２】
第１層は、密度が０. ９１２ｇ／ｃｍ3 のメタロセン系触媒により製造された直鎖状低密度ポリエチレン（ダウケミカル社製「エリート２０４５」）１００部に対し、光安定剤（三菱化学社製「コーカノックス」）２部を配合した組成とした。
第２層は、密度がメルトインデックスが０. ８で、密度が０. ９４８ｇ／ｃｍ3 の高密度ポリエチレン６０部と、密度が０. ９１２ｇ／ｃｍ3 の直鎖状低密度ポリエチレン（ダウケミカル社製「エリート２０４５」）４０部の混合物に対し、紫外線吸収剤を２部配合した組成とした。
粘着層は、密度が０．９３０ｇ／ｃｍ3 のメタロセン系触媒により製造された直鎖状低密度ポリエチレン（日本ポリケム社製「カーネルＫＦ２６０」）を用いた。
【００３３】
（比較例１）
比較例１としては、市販の、両端部に強化糸を入れ込んだ黒色硬質プラスチック製のハウスバンド（幅１０ｍｍ）を用いた。
（評価方法）
金属パイプを骨組とし、ポリオレフィン系樹脂の農業用フィルムを展張した農業ハウスの、アーチ状骨組みの間に、実施例１及び比較例１のハウスバンドを図１及び図２に示すように、それぞれ張設した後、１年の経過を観察した。
【００３４】
この結果、比較例１のハウスバンドを用いた場合には、６０日くらいで金属パイプと農業用フィルムの接点において、擦れが原因と考えられるフィルム破断が生じてしまったのに対し、実施例１のハウスバンドを用いた農業ハウスにおいては、１年経過後においても、破れが生じなかった。
【００３５】
又、実施例１の場合のハウス内部の光線透過率は、ほとんど低下していなかったが、比較例１のハウス内部の光線透過率は３％低下していた。
更に、実施例１のハウスバンドは、容易にハウス側面下部において結び固定又はスプリング止めにより固定できたが、比較例１のハウスバンドは、結び固定やスプリング止めは不可能で、特殊なハウスバンド固定具を使い固定を行った。
【００３６】
【発明の効果】
本発明のハウスバンドを用いることにより、摩擦強度の弱いポリオレフィン系農業用フィルムを用いた農業ハウスに適用する場合であっても、骨組み金属パイプとハウスバンドとの接点における農業用フィルムの擦れ破れが生じずに、かつ、農業用フィルムにより良くフィットし面接触することにより、十分な農業用フィルムの押さえを達成することができる。
また、本発明の好適なハウスバンドは透明であるので、従来の黒色バンドに比べ、光線透過率が高く、栽培作物に与える悪影響が少ないこと、また、従来の硬質バンドに比べ、容易に結び固定やスプリング止め固定ができるなどの利点を有する。
【図面の簡単な説明】
【図１】従来のハウスバンドを用いた農業ハウスの概略図である。
【図２】本願発明のハウスバンドを用いた農業ハウスの概略図である。
【図３】従来の黒色硬質プラスチックバンドを示した図である。
【図４】本願発明のハウスバンドを示した図である。
【図５】本願発明のハウスバンドの好適な態様の一つの断面図を示した図である。
【符号の説明】
１：従来のハウスバンド、２：アーチ状骨組み、３：横方向骨組み、４：農業用フィルム、５：ワイヤー又は強化フィラメント、６：本願発明のハウスバンド、７：第１層、８：第２層、９：粘着層、１０：多層半体
【図１】
0003700432.tif 000002
【図２】
0003700432.tif 000003
【図３】
0003700432.tif 000004
【図４】
0003700432.tif 000005
【図５】
0003700432.tif 000006